(57)【要約】【課題】本発明は、基板絶縁層組成物、これを用いたプリプレグ及び基板に関する。【解決手段】本発明は、可溶性熱硬化性液晶オリゴマー（Ｌｉｑｕｉｄ  Ｃｒｙｓｔａｌ  Ｔｈｅｒｍｏｓｅｔｔｉｎｇ  Ｏｌｉｇｏｍｅｒ）、アルコキシド金属化合物、及び酸化グラフェンを含む基板絶縁層組成物、これを用いた絶縁材料、及び基板に関する。  本発明による絶縁層組成物は、熱膨張係数を効果的に低減することができるため、これを基板の絶縁材料として使用することにより、熱による寸法変形が最小化され、熱的安定性が向上した基板を製造することができる。【選択図】図８
2013091791.tif 000002
【特許請求の範囲】
【請求項１】
可溶性熱硬化性液晶オリゴマー（Ｌｉｑｕｉｄ  Ｃｒｙｓｔａｌ  Ｔｈｅｒｍｏｓｅｔｔｉｎｇ  Ｏｌｉｇｏｍｅｒ）、アルコキシド金属化合物、及び酸化グラフェンを含む基板絶縁層組成物。
【請求項２】
前記可溶性熱硬化性液晶オリゴマーは、以下の化学式１で表される化合物である請求項１に記載の基板絶縁層組成物。
【化１】
2013091791.tif 000017
前記式中、Ｒ１及びＲ２は、ＣＨ３またはＨであり、Ｒ１及びＲ２のうち少なくとも一つはＣＨ３であり、Ａｒ１はエステル（ｅｓｔｅｒ）、アミド（ａｍｉｄｅ）、エステルアミド（ｅｓｔｅｒ  ａｍｉｄｅ）、エステルイミド（ｅｓｔｅｒ  ｉｍｉｄｅ）、及びエーテルイミド（ｅｔｈｅｒ  ｉｍｉｄｅ）からなる群から選択される一つ以上の構造単位を含む分子量５，０００以下の２価の芳香族有機基であり、前記Ａｒ１は、下記化学式２で表される化合物からなる群から選択される一つ以上の構造単位を含み、
【化２】
2013091791.tif 000018
前記式中、Ａｒ２、Ａｒ４、Ａｒ５及びＡｒ６は、２価の芳香族有機基であって、下記化学式３で表される化合物からなる群から選択される一つ以上の構造単位を含み、Ａｒ３は、４価の芳香族有機基であって、下記化学式４で表される化合物からなる群から選択される一つ以上の構造単位を含み、前記ｎ、ｍは１〜１００の整数である。
【化３】
2013091791.tif 000019
【化４】
2013091791.tif 000020
【請求項３】
前記可溶性熱硬化性液晶オリゴマーの数平均分子量は５００〜１５、０００である請求項１に記載の基板絶縁層組成物。
【請求項４】
前記アルコキシド金属化合物は、前記可溶性熱硬化性液晶オリゴマーに含まれた熱硬化性基と共有結合が可能な反応基を含む請求項１に記載の基板絶縁層組成物。
【請求項５】
前記反応基は、ビニル基、アクリル基、メタクリル基、メカプト基及びこれらの組み合わせからなる群から選択される１種以上である請求項４に記載の基板絶縁層組成物。
【請求項６】
前記アルコキシド金属化合物の金属は、Ｔｉ、Ａｌ、Ｇｅ、Ｃｏ、Ｃａ、Ｈｆ、Ｆｅ、Ｎｉ、Ｎｂ、Ｍｏ、Ｌａ、Ｒｅ、Ｓｃ、Ｓｉ、Ｔａ、Ｗ、Ｙ、Ｚｒ及びＶからなる群から選択される１種以上である請求項４に記載の基板絶縁層組成物。
【請求項７】
前記酸化グラフェンは、表面及び末端にヒドロキシ基、カルボキシル基、及びエポキシ基から選択される少なくとも一つの官能基を有する請求項１に記載の基板絶縁層組成物。
【請求項８】
前記酸化グラフェンは、酸素に対する炭素の割合（炭素／酸素ｒａｔｉｏ）が１〜２０である請求項１に記載の基板絶縁層組成物。
【請求項９】
前記組成物は、可溶性熱硬化性液晶オリゴマー重量に対してアルコキシド金属化合物０．０１〜５０重量部、及び前記可溶性熱硬化性液晶オリゴマーとアルコキシド金属化合物の混合重量に対して酸化グラフェン０．０１〜５０重量部を含む請求項１に記載の基板絶縁層組成物。
【請求項１０】
前記可溶性熱硬化性液晶オリゴマーは、主鎖にエポキシ樹脂をさらに含む請求項１に記載の基板絶縁層組成物。
【請求項１１】
前記エポキシ樹脂は、前記可溶性熱硬化性液晶オリゴマー１００重量部に対して０．０１〜５０重量部含まれる請求項１０に記載の基板絶縁層組成物。
【請求項１２】
前記可溶性熱硬化性液晶オリゴマー、アルコキシド金属化合物、及び酸化グラフェンは、硬化反応により互いに共有結合を形成して有／無機ハイブリッド構造を有する請求項１に記載の基板絶縁層組成物。
【請求項１３】
前記共有結合は、可溶性熱硬化性液晶オリゴマーと酸化グラフェンとの間、エポキシ樹脂と酸化グラフェンとの間、アルコキシド金属化合物と酸化グラフェンとの間、及び酸化グラフェンと酸化グラフェンとの間で形成される請求項１２に記載の基板絶縁層組成物。
【請求項１４】
前記アルコキシド金属化合物と酸化グラフェンは、それぞれ含まれたり、またはこれらを縮合反応させて生成された複合ナノ無機フィラーとして含まれる請求項１に記載の基板絶縁層組成物。
【請求項１５】
請求項１に記載の基板絶縁層組成物を用いた絶縁プリプレグまたは絶縁フィルム。
【請求項１６】
請求項１５に記載の絶縁プリプレグまたは絶縁フィルムを含む基板。
【発明の詳細な説明】
【技術分野】
【０００１】
本発明は、基板絶縁層組成物、これを用いたプリプレグ及び基板に関する。
【背景技術】
【０００２】
電子機器の発達に伴い、プリント回路基板の低重量化、薄板化、小型化がますます進められている。このような要件を満たすために、プリント回路の配線はより複雑になり高密度化しつつある。そのため、基板の電気的、熱的、機械的安定性はより重要な要素として作用している。このうち、特に、熱膨張係数（Ｃｏｅｆｆｉｃｉｅｎｔ  ｏｆ  Ｔｈｅｒｍａｌ  Ｅｘｐａｎｓｉｏｎ；ＣＴＥ）は、基板製作の際に信頼性を左右する重要な要素の一つである。
【０００３】
プリント回路基板は、主に回路配線の機能を行う銅と、層間の絶縁機能を行う高分子とで構成されている。絶縁層を構成する高分子の熱膨張係数は、銅に比べて非常に高い。このような差を克服するために、高分子を織りガラス繊維（Ｗｏｖｅｎ  Ｇｌａｓｓ  Ｆｉｂｅｒ）に含浸したり、無機フィラーを添加して絶縁層を構成する高分子の熱膨張係数を低減した材料を主に使用している。
【０００４】
通常、無機フィラーの添加量を増加させるほど絶縁層の熱膨張係数は低下するが、基板製造工程上、無制限に低下させるには限界がある。
【０００５】
また、高密度化しつつある微細パターンの要件を満たすために、絶縁層の表面粗さ（Ｒｏｕｇｈｎｅｓｓ）も重要な要素として挙げられる。従って、このような表面粗さを確保するために添加される無機フィラーの大きさはますます減少している。しかし、無機フィラーの大きさが減少するにつれて均一な分散性が問題となり、ナノスケールの無機フィラーを均一に分散させることが大きな問題として台頭している。
【０００６】
図１は、プリント回路基板の構造を示すものであり、回路配線の機能を行う銅と、層間の絶縁層の機能を行う高分子とで構成されている。前記銅（Ｃｕ）回路配線の熱膨張係数は１０〜２０ｐｐｍ／℃であり、前記絶縁層に用いられる通常の高分子材料の熱膨張係数（ＣＴＥ）ａ１は５０〜８０ｐｐｍ／℃である。高分子の場合、ガラス転移温度（Ｔｇ、１５０〜２００℃）以上で熱膨張係数が大きく上昇するため、高温での熱膨張係数（ＣＴＥ）ａ２は１５０〜１８０ｐｐｍ／℃に至る。
【０００７】
また、プリント回路基板上に半導体のような部品を実装する場合、２８０℃内外で、３〜５秒間プリント回路基板に急速に熱を供給するが、この際、回路と絶縁層とのＣＴＥ差が大きいと、めっきで形成された回路にクラックが生じたり基板の形態が歪む恐れがある。
【０００８】
従って、プリント回路の配線である銅と基板上に設けられる半導体チップの熱膨張係数と同一の熱膨張係数を有する絶縁層高分子材料が必要である。しかし、既存の絶縁層を構成する高分子の種類、含量、無機フィラーの大きさを調節して得られる材料は、前記のようなプリント回路の配線の複雑化及び高密度化の要件を満たすのが難しい。
【０００９】
一方、プリント回路基板用絶縁層に用いられる高分子複合絶縁材料は２種のタイプが存在する。一つは、図２のように、織りガラス繊維（Ｗｏｖｅｎ  Ｇｌａｓｓ  Ｆａｂｒｉｃ、またはＷｏｖｅｎ  Ｇｌａｓｓ  Ｃｌｏｔｈ）を高分子複合絶縁材料に含浸してその材料のガラス転移温度（Ｔｇ）以下の温度を加えて半硬化（Ｂ−Ｓｔａｇｅ）して製造したプリプレグ（Ｐｒｅｐｒｅｇ）である。
【００１０】
また一つは、図３のように、織りガラス繊維を含まず高分子複合絶縁材料のみを利用して製造されたフィルムである。前記後者のものは、高分子複合絶縁材料、無機フィラー、硬化剤（Ｈａｒｄｎｅｒ）、溶媒、添加剤、硬化促進剤などを最適の配合比にブレンドして、これをミックス及び分散した後、キャスティングしてフィルム状に製造する。
【００１１】
従来プリント回路基板の絶縁層を形成する主な高分子複合絶縁材料はエポキシ樹脂である。エポキシ樹脂自体のＣＴＥは約７０〜１００ｐｐｍ／℃であり、これを低減させるために織りガラス繊維に含浸したり、図４のようにＣＴＥが低い無機フィラーをエポキシマトリックスに多量添加して低いＣＴＥを具現する。
【００１２】
フィラーの添加量に応じてＣＴＥはほとんど線形に減少する。しかし、ＣＴＥを低減するために多量のフィラーを添加すると、むしろマトリックス内の無機フィラーの分散性が大きく低下してフィラーの凝集（ａｇｇｒｅｇａｔｉｏｎ）が生じ、プリント回路基板の表面粗さもはるかに増大する。また、エポキシの粘度が急激に上昇するため、製品成形にも困難が多い。特に、プリント回路基板に用いられる絶縁フィルムのように多層積層構造を有する場合には層間接合が不可能な場合も多い。
【００１３】
このような制限のため、エポキシ樹脂自体のＣＴＥを低めて具現するとともに、積層工程性が保持される臨界量の無機フィラーを導入して効果を増進させる必要がある。例えば、エポキシ樹脂自体のＣＴＥを低減するために、主に相違する構造を有するエポキシ樹脂を混合して使用するが、この場合、各樹脂の成分及び組成が重要な役割を持つ。
【００１４】
また、無機フィラーの添加量だけでなく、種類、大きさ及び形態に応じてエポキシ樹脂のＣＴＥが大きく影響を受けるため、超微細パターンを具現するためには、添加された無機フィラーの大きさの微細化、即ちナノスケール化が要求される。しかし、ナノスケールの無機フィラーを添加しても均一なフィラー分散による均質の成形フィルムを得るには依然として困難が多い。
【００１５】
従って、低いＣＴＥを有する回路基板の絶縁層材料の開発が必要な状況である。
【先行技術文献】
【特許文献】
【００１６】
【特許文献１】米国特許第７９３１８３０号明細書
【発明の概要】
【発明が解決しようとする課題】
【００１７】
本発明は、高い熱膨張係数により、基板の絶縁層材料の熱的安定性が低下する問題を解決するためのものであり、本発明の目的は、従来絶縁層材料よりさらに低い熱膨張係数を有する基板絶縁層組成物を提供することにある。
【００１８】
また、本発明の他の目的は、前記絶縁層組成物を用いた絶縁プリプレグまたは絶縁フィルムを提供することにある。
また、本発明のまた他の目的は、前記絶縁プリプレグまたは絶縁フィルムを含む基板を提供することにある。
【課題を解決するための手段】
【００１９】
本発明の課題を解決するための一実施例による基板絶縁層組成物は、可溶性熱硬化性液晶オリゴマー（Ｌｉｑｕｉｄ  Ｃｒｙｓｔａｌ  Ｔｈｅｒｍｏｓｅｔｔｉｎｇ  Ｏｌｉｇｏｍｅｒ）、アルコキシド金属化合物、及び酸化グラフェンを含むことを特徴とする。
【００２０】
前記可溶性熱硬化性液晶オリゴマーは以下の化学式１で表される化合物であってもよい。
【００２１】
【化１】
2013091791.tif 000003
【００２２】
前記式中、Ｒ１及びＲ２は、ＣＨ３またはＨであり、Ｒ１及びＲ２のうち少なくとも一つはＣＨ３であり、Ａｒ１はエステル（ｅｓｔｅｒ）、アミド（ａｍｉｄｅ）、エステルアミド（ｅｓｔｅｒ  ａｍｉｄｅ）、エステルイミド（ｅｓｔｅｒ  ｉｍｉｄｅ）、及びエーテルイミド（ｅｔｈｅｒ  ｉｍｉｄｅ）からなる群から選択された一つ以上の構造単位を含む分子量５，０００以下の２価の芳香族有機基であり、前記Ａｒ１は下記化学式２で表される化合物からなる群から選択される一つ以上の構造単位を含み、
【００２３】
【化２】
2013091791.tif 000004
【００２４】
前記式中、Ａｒ２、Ａｒ４、Ａｒ５及びＡｒ６は、２価の芳香族有機基であって、下記化学式３で表される化合物からなる群から選択される一つ以上の構造単位を含み、Ａｒ３は、４価の芳香族有機基であって、下記化学式４で表される化合物からなる群から選択される一つ以上の構造単位を含み、前記ｎ、ｍは１〜１００の整数である。
【００２５】
【化３】
2013091791.tif 000005
【００２６】
【化４】
2013091791.tif 000006
【００２７】
前記化学式１で表される可溶性熱硬化性液晶オリゴマーの数平均分子量は５００〜１５，０００であることが好ましい。
【００２８】
前記アルコキシド金属化合物は、前記可溶性熱硬化性液晶オリゴマーに含まれた熱硬化性基と共有結合が可能な反応基を含むことが好ましい。
【００２９】
前記反応基は、ビニル基、アクリル基、メタクリル基、メカプト基及びこれらの組み合わせからなる群から選択される１種以上であってもよい。
【００３０】
前記アルコキシド金属化合物の金属は、Ｔｉ、Ａｌ、Ｇｅ、Ｃｏ、Ｃａ、Ｈｆ、Ｆｅ、Ｎｉ、Ｎｂ、Ｍｏ、Ｌａ、Ｒｅ、Ｓｃ、Ｓｉ、Ｔａ、Ｗ、Ｙ、Ｚｒ及びＶからなる群から選択される１種以上であってもよい。
【００３１】
前記酸化グラフェンは、表面及び末端にヒドロキシ基、カルボキシル基、及びエポキシ基から選択される少なくとも一つの官能基を有してもよい。
【００３２】
前記酸化グラフェンは酸素に対する炭素の割合（炭素／酸素ｒａｔｉｏ）が１〜２０であることが好ましい。
【００３３】
前記組成物は、可溶性熱硬化性液晶オリゴマーの重量に対してアルコキシド金属化合物０．０１〜５０重量部、及び前記可溶性熱硬化性液晶オリゴマーとアルコキシド金属化合物の混合重量に対して酸化グラフェン０．０１〜５０重量部を含んでもよい。
【００３４】
前記可溶性熱硬化性液晶オリゴマーは主鎖にエポキシ樹脂をさらに含むことができる。
【００３５】
前記エポキシ樹脂は、前記可溶性熱硬化性液晶オリゴマー１００重量部に対して０．０１〜５０重量部含まれることができる。
【００３６】
前記可溶性熱硬化性液晶オリゴマー、アルコキシド金属化合物、及び酸化グラフェンは、硬化反応により互いに共有結合を形成して有／無機ハイブリッド構造を有してもよい。
【００３７】
前記共有結合は、可溶性熱硬化性液晶オリゴマーと酸化グラフェンとの間、エポキシ樹脂と酸化グラフェンとの間、アルコキシド金属化合物と酸化グラフェンとの間、及び酸化グラフェンと酸化グラフェンとの間に形成されることができる。
【００３８】
前記アルコキシド金属化合物と酸化グラフェンは、それぞれ含まれたり、またはこれらを縮合反応させて生成された複合ナノ無機フィラーとして含まれることができる。
【００３９】
本発明はまた、前記基板絶縁層組成物を用いた絶縁プリプレグまたは絶縁フィルムを提供する。
【００４０】
また、本発明は、前記絶縁プリプレグまたは絶縁フィルムを含む基板を提供する。
【発明の効果】
【００４１】
本発明は、一般的に用いられるエポキシ樹脂を利用せず、エポキシ樹脂よりＣＴＥがはるかに低い可溶性熱硬化性液晶オリゴマーまたは主鎖にエポキシを少量含む可溶性熱硬化性液晶オリゴマーを主材料として使用し、さらにＣＴＥを低減するために絶縁性酸化グラフェンとアルコキシド金属酸化物を含む。従って、前記組成物にエポキシ高分子及び硬化剤を添加して硬化反応を進めると、可溶性熱硬化性液晶オリゴマーの硬化、エポキシの硬化だけでなく、可溶性熱硬化性液晶オリゴマーと酸化グラフェンとの間、エポキシと酸化グラフェンとの間、アルコキシド金属酸化物と酸化グラフェンとの間及び酸化グラフェンと酸化グラフェンとの間でも硬化反応あるいは共有結合反応が起こり、酸化グラフェンとポリマー樹脂と金属アルコキシドとに有機的に連結されたハイブリッド構造の複合素材が形成される。
【００４２】
従って、熱膨張係数が低い前記複合素材を基板の絶縁材料に使用することにより、熱による寸法変形が最小化されて熱的安定性が向上した基板を製造することができる。
【図面の簡単な説明】
【００４３】
【図１】通常のプリント回路基板構造の一部を示す図面である。
【図２】プリント回路基板用プリプレグ形態の絶縁層を示す図面である。
【図３】プリント回路基板用フィルム形態の絶縁層を示す図面である。
【図４】従来技術に従ってエポキシマトリックスに無機充填剤が添加された概念図である。
【図５】共有結合基を有しているアルコキシド金属化合物の構造を示す図面である。
【図６】酸化グラフェンの構造を示す図面である。
【図７】共有結合基を有している酸化グラフェンクラスターの概念図である。
【図８】本発明の実施例による酸化グラフェン、アルコキシド金属化合物、及び可溶性熱硬化性液晶オリゴマーが有／無機ハイブリッド構造を構成する概念図である。
【図９】本発明の実施例による絶縁層組成物を含浸する工程概念図である。
【図１０】比較例２〜３及び実施例１による絶縁材料のＴＭＡ結果を示すものである。
【発明を実施するための形態】
【００４４】
以下、添付の図面を参照して、本発明の好ましい実施例を詳細に説明する。
【００４５】
本明細書で用いられる用語は、特定の実施例を説明するために用いられ、本発明を限定しようとするものではない。本明細書に用いられたように、単数型は文脈上異なる場合を明白に指摘するものでない限り、複数型を含むことができる。また、本明細書で用いられる「含む（ｃｏｍｐｒｉｓｅ）」及び／または「含んでいる（ｃｏｍｐｒｉｓｉｎｇ）」は言及された形状、数字、段階、動作、部材、要素、及び／またはこれらの組み合わせが存在することを特定するものであり、一つ以上の他の形状、数字、段階、動作、部材、要素、及び／またはこれらの組み合わせの存在または付加を排除するものではない。
【００４６】
本発明は、酸化グラフェンと金属アルコキシドを可溶性熱硬化性液晶オリゴマー高分子とともに硬化させて高剛性、低い熱膨張係数を有するプリント回路基板の絶縁層組成物とこれを絶縁材料として含むプリント回路基板に関するものである。
【００４７】
本発明による高分子は、熱的（ＣＴＥ）及び電気的、機械的安定性に優れた可溶性熱硬化性液晶オリゴマー、または前記可溶性熱硬化性液晶オリゴマーの主鎖に少量のエポキシを含む可溶性熱硬化性液晶オリゴマーを使用する。
【００４８】
このような本発明の可溶性熱硬化性液晶オリゴマーは以下の化学式１で表されることができる。
【００４９】
【化５】
2013091791.tif 000007
【００５０】
前記式中、Ｒ１及びＲ２はＣＨ３またはＨであり、Ｒ１及びＲ２のうち少なくとも一つはＣＨ３であり、Ａｒ１はエステル（ｅｓｔｅｒ）、アミド（ａｍｉｄｅ）、エステルアミド（ｅｓｔｅｒ  ａｍｉｄｅ）、エステルイミド（ｅｓｔｅｒ  ｉｍｉｄｅ）、及びエーテルイミド（ｅｔｈｅｒ  ｉｍｉｄｅ）からなる群から選択された一つ以上の構造単位を含む分子量５，０００以下の２価の芳香族有機基であり、前記Ａｒ１は、下記化学式２で表される化合物からなる群から選択される一つ以上の構造単位を含む。
【００５１】
【化６】
2013091791.tif 000008
【００５２】
前記式中、Ａｒ２、Ａｒ４、Ａｒ５及びＡｒ６は、２価の芳香族有機基であって、下記化学式３で表される化合物からなる群から選択される一つ以上の構造単位を含み、Ａｒ３は、４価の芳香族有機基であって、下記化学式４で表される化合物からなる群から選択される一つ以上の構造単位を含み、前記ｎ、ｍは１〜１００の整数である。
【００５３】
【化７】
2013091791.tif 000009
【００５４】
【化８】
2013091791.tif 000010
【００５５】
前記化学式１で表される可溶性熱硬化性液晶オリゴマーの数平均分子量は５００〜１５，０００であることが好ましい。前記可溶性熱硬化性液晶オリゴマーの分子量が５００未満の場合には架橋密度が高くなり、物性が脆弱｛ぜいじゃく｝（ｂｒｉｔｔｌｅ）になる可能性があり、前記分子量が１５，０００を超える場合には溶液の粘度が増加して織りガラス繊維に含浸する際に困難になる可能性がある。
【００５６】
また、本発明による高分子樹脂は、前記可溶性熱硬化性液晶オリゴマーの主鎖にエポキシ樹脂を含む可溶性熱硬化性液晶オリゴマーを使用してもよい。
【００５７】
ここで、エポキシ樹脂は、前記可溶性熱硬化性液晶オリゴマー１００重量部に対して０．０１〜５０重量部含まれることができる。また、前記エポキシ樹脂は特に制限されず、例えば、ビスフェノールＡ型エポキシ樹脂、ナフタレン変形エポキシ樹脂、クレゾールノボラックエポキシ樹脂、ゴム変性型エポキシ樹脂などが挙げられ、これらを単独または２種以上混合して使用してもよく、特にこれに限定されない。
【００５８】
本発明による可溶性熱硬化性液晶オリゴマーの一例を以下の化学式５に示す。
【００５９】
【化９】
2013091791.tif 000011
【００６０】
前記化学式５のように、本発明による可溶性熱硬化性液晶オリゴマーは、主鎖内に一つ以上の溶媒に可溶な可溶性構造（Ａ）と、工程性に優れた基（Ｂ）とを含んで一般的な溶媒に溶解可能な特性を有し、液晶特性を具現できる作用基（Ｃ）を有するだけでなく、両末端には熱によって硬化されることができる官能基（Ｄ）を有することを特徴とする。
【００６１】
本発明による可溶性熱硬化性液晶オリゴマーの製造方法は特に制限されず、重合により可溶性構造単位を含む液晶オリゴマーを製造できる化合物及び熱硬化性基を導入できる化合物を反応させて製造されることができる。
【００６２】
前記の可溶性構造単位を含む液晶オリゴマーを製造できる化合物は特に制限されない。例えば、一つ以上の芳香族、芳香族ヘテロ環または脂肪族ジカルボン酸と、芳香族、芳香族ヘテロ環または脂肪族ジオルと、芳香族、芳香族ヘテロ環または脂肪族ジアミンと、アミノフェノールと、ヒドロキシベンゾ酸と、アミノベンゾ酸からなる群から選択されてもよく、芳香族、芳香族ヘテロ環または脂肪族ジオルと、アミノフェノールと、アミノベンゾ酸のうち一つ以上を使用することが好ましい。
【００６３】
例えば、熱硬化性液晶オリゴマーは、溶液重合またはバルク重合により製造されることができる。溶液重合及びバルク重合は適した攪拌手段が設けられた一つの反応タンク内で行われることができる。
【００６４】
前記のような構造を有する可溶性熱硬化性液晶オリゴマーは、従来絶縁性高分子として用いられたエポキシ樹脂に比べ熱膨張係数がはるかに低く、様々な官能性基を含むため、絶縁層組成物に含まれる他の構成成分とハイブリッド複合構造を形成することに有利である。
【００６５】
本発明によると、絶縁層組成物の熱膨張係数を低減するために前記可溶性熱硬化性液晶オリゴマーとともに、酸化グラフェンと金属アルコキシドとを用いた無機フィラーを使用する。前記添加剤として用いられた酸化グラフェンと金属アルコキシドは両方とも可溶性熱硬化性液晶オリゴマーと共有結合する作用基を有しており、ハイブリッド絶縁材料になることができる。
【００６６】
前記共有結合可能な反応基を有するアルコキシド金属化合物は、例えば、下記化学式６〜９で表される化合物が挙げられ、特にこれに限定されない。
【００６７】
【化１０】
2013091791.tif 000012
【００６８】
前記式中、Ｒ３〜Ｒ５は、それぞれ独立して少なくとも１つ以上の炭素を有するアルキル基であって、例えばメタン基、エタン基、プロパン基であってもよい。
【００６９】
【化１１】
2013091791.tif 000013
【００７０】
前記式中、Ｒ６〜Ｒ８はそれぞれ独立して少なくとも１つ以上の炭素を有するアルキル基であって、例えば、メタン基、エタン基、プロパン基などであってもよい。
【００７１】
【化１２】
2013091791.tif 000014
【００７２】
前記式中、Ｒ９〜Ｒ１１は、それぞれ独立して少なくとも１つ以上の炭素を有するアルキル基であって、例えばメタン基、エタン基、プロパン基などであってもよい。
【００７３】
【化１３】
2013091791.tif 000015
【００７４】
前記式中、Ｒ１２〜Ｒ１４は、それぞれ独立して少なくとも１つ以上の炭素を有するアルキル基であって、例えば、メタン基、エタン基、プロパン基などであってもよい。
【００７５】
本発明のアルコキシド金属化合物は、前記可溶性熱硬化性液晶オリゴマーに含まれた熱硬化性基と共有結合が可能な反応基を含むことが好ましい。また、一つの反応基を有する各金属化合物を単独に使用することもでき、様々な反応基を有するそれぞれの金属化合物の組み合わせにより構成されることもできる。
【００７６】
前記反応基は、ビニル基、アクリル基、メタクリル基、メカプト基及びこれらの組み合わせからなる群から選択される１種以上であってもよい。また、前記アルコキシド金属化合物の金属は、Ｔｉ、Ａｌ、Ｇｅ、Ｃｏ、Ｃａ、Ｈｆ、Ｆｅ、Ｎｉ、Ｎｂ、Ｍｏ、Ｌａ、Ｒｅ、Ｓｃ、Ｓｉ、Ｔａ、Ｗ、Ｙ、Ｚｒ及びＶからなる群から選択される１種以上であってもよい。
【００７７】
このようなアルコキシド金属化合物は、前記可溶性熱硬化性液晶オリゴマー重量に対して０．０１〜５０重量部含まれることが好ましい。前記アルコキシド金属化合物の含量が０．０１重量部未満である場合、熱膨張係数の低下効果が不十分であり、また、５０重量部を超える場合、絶縁層が壊れやすくなりクラックが生じる問題があるため好ましくない。
【００７８】
本発明によるアルコキシド金属化合物の構造を図５に示しており、金属アルコキシドから生成された中心クラスター（Ｓｅｅｄ  ｃｌｕｓｔｅｒ、サークルの内側部分）と、前記可溶性熱硬化性液晶オリゴマーの熱硬化性基と共有結合を形成できるように表面の官能性基（サークルの外側部分）とからなる。
【００７９】
それだけでなく、図５とは異なり、表面の官能性基なしに中心クラスター（ｓｅｅｄ  ｃｌｕｓｔｅｒ）のみを形成した後、可溶性熱硬化性液晶オリゴマーに分散して異種（ｈｅｔｅｒｏｇｅｎｅｏｕｓ）のフィルムを形成することもできる。
【００８０】
従って、前記アルコキシド金属化合物を利用して可溶性熱硬化性液晶オリゴマーマトリックスにナノスケールの無機物クラスターをインサイチュー（Ｉｎ−ｓｉｔｕ）に形成して、生成されたクラスターに可溶性熱硬化性液晶オリゴマーの両末端に存在する群と共有結合を形成する。即ち、メインマトリックスである可溶性熱硬化性液晶オリゴマーが硬化反応を進める際、生成されたクラスターに堅固に共有結合されている反応基が反応に直接参加して可溶性熱硬化性液晶オリゴマーマトリックスと無機物クラスターとの間の堅固な共有結合形態を構成する（図８参照）。これは熱的膨張の主原因となる高分子鎖の流動度（Ｍｏｂｉｌｉｔｙ）を無機クラスタとの堅固な共有結合を形成することにより著しく低減させる。
【００８１】
また、本発明の絶縁層組成物には前記アルコキシド金属化合物とともに酸化グラフェンが添加される。酸化グラフェンは熱膨張係数が低く、機械的特性に優れた特徴を有する。従って、高分子樹脂の機械的剛性を向上させるために一般的に添加されるシリカなどの無機フィラーより少量の添加によっても高分子樹脂の特性を向上させることができる。
【００８２】
酸化グラフェンは、黒鉛（Ｇｒａｐｈｉｔｅ）を酸化して製造することができ、黒鉛は炭素原子が六角環に連結され板状構造のグラフェン（ｇｒａｐｈｅｎｅ）が積層されている層状構造を有する。通常層間の距離は３．３５Åであり、カーボンナノチューブを平板状に広げた構造であるため、カーボンナノチューブに相当する高い伝導度を有し、機械的物性に優れた特徴を有する。
【００８３】
黒鉛粉末を酸化させると、黒鉛の各層が酸化されて層状構造が維持されたまま、ヒドロキシル基、カルボキシル基、エポキシ基などが取り付けられた酸化グラフェン粉末が得られる。酸化グラフェン粉末は黒鉛粉末を酸化剤により酸化したり、電気化学的方法により酸化して製造することができる。前記酸化剤はこれに制限されず、例えば窒酸、ＮａＣｌＯ３、またはＫＭｎＯ４などが挙げられ、これらを単独または２種以上混合して使用することができる。
【００８４】
本発明による酸化グラフェンは高分子樹脂の絶縁特性を悪化させないために十分に酸化したものを使用することが好ましい。即ち、十分に酸化されて電気伝導度の特性をほとんど示さなかったり、完全に無くしたものが好ましい。このために、酸化グラフェンの酸素に対する炭素の割合（炭素／酸素ｒａｔｉｏ）は酸化程度に応じて異なってもよく、例えば１〜２０であることが好ましい。
【００８５】
図６と図７に本発明による酸化グラフェン構造の一部を概略的に図示した。表面と端部にエポキシ基とカルボキシル基を多数含んでいる。官能基の種類及び数は酸化グラフェンの酸化方法または酸化程度に応じて異なり得る。
【００８６】
従って、本発明の絶縁層組成物に酸化グラフェンを添加すると、前記可溶性熱硬化性液晶オリゴマー樹脂の硬化物内に物理的に分散されることができ、前記官能基によって高分子樹脂と化学結合を形成することができる。官能基を有する酸化グラフェンは可溶性熱硬化性液晶オリゴマー樹脂と硬化反応によって共有結合を形成することができ、これによって可溶性熱硬化性液晶オリゴマー樹脂と有機的に連結された複合体になることができる。
【００８７】
酸化グラフェンも金属アルコキシドクラスターのように、共有結合過程を省略し、主材あるいは添加物が含有された主材に混合及び分散して異種（ｈｅｔｅｒｏｇｅｎｅｏｕｓ）のフィルムを形成することもできる。
【００８８】
前記酸化グラフェンは、前記可溶性熱硬化性液晶オリゴマーとアルコキシド金属化合物を混合した重量に対して０．０１〜５０重量部含まれることが好ましい。前記酸化グラフェンの含量が０．０１重量部未満である場合、熱膨張係数の低下効果が不十分であり、また、５０重量部を超える場合、粘度が低下して厚さが薄くなりすぎる問題があるため好ましくない。
【００８９】
また、絶縁性を有する酸化グラフェンをさらに添加して、無機フィラー添加剤の臨界添加量を増加させることができる。これは本発明で用いられる酸化グラフェン粒子が、従来用いられた無機フィラー添加剤より粒径分布がより広く、即ちｎｍ〜μｍの大きさの間に存在しているためである。従来方法は、熱硬化性液晶オリゴマーの合間にアルコキシドの無機フィラーがナノメートル（ｎｍ）の大きさで形成されなければならないが、本発明ではｎｍ〜μｍの大きさの酸化グラフェンを添加することにより、既存より主材と金属アルコキシドとの間に空隙がさらに発生して、無機フィラーの臨界添加量を増加させることができる。
【００９０】
従って、本発明の絶縁層組成物に含まれた前記可溶性熱硬化性液晶オリゴマー、アルコキシド金属化合物、及び酸化グラフェンは硬化反応によって互いに共有結合を形成してハイブリッド構造を有してもよい。
【００９１】
本発明の有／無機プリント回路基板絶縁材料は、図８から確認できるように、ＬＣＴマトリックス（化学式１、ＬＣＰ  Ｒｅｓｉｎ）に酸化グラフェン（Ｇｒａｐｈｅｎｅ  Ｏｘｉｄｅ  Ｃｌｕｓｔｅｒ）と金属アルコキシド化合物（ＳｉＯｘＲ´１−ｘＣｌｕｓｔｅｒ）から縮合反応により生成された金属クラスターが共有結合を成した異種（ｈｏｍｏｇｅｎｅｏｕｓ）の有／無機複合材料である。
【００９２】
前記共有結合は、可溶性熱硬化性液晶オリゴマーと酸化グラフェンとの間、エポキシ樹脂と酸化グラフェンとの間、アルコキシド金属化合物と酸化グラフェンとの間、及び酸化グラフェンと酸化グラフェンとの間に形成されることができる。
【００９３】
また、前記共有結合だけでなく、可溶性熱硬化性液晶オリゴマーの硬化、エポキシ樹脂の硬化などがともに行われてもよい。これにより、本発明による絶縁層組成物内で各構成成分が互いに有機的に連結された網状構造を有することが分かる。
【００９４】
本発明の一実施例によると、前記アルコキシド金属化合物と酸化グラフェンは絶縁層組成物にそれぞれ添加されたり、またはこれらを縮合反応して製造された複合ナノ無機フィラーとして添加されることもできる。
【００９５】
また、本発明による絶縁層組成物を製造する際に用いられる溶媒は特に制限されず、極性非プロトン性溶媒を使用することができる。例えば、Ｎ，Ｎ−ジメチルアセトアミド、Ｎ−メチルピロリドン（ＮＭＰ）、Ｎ−メチルカプロラクトン、Ｎ，Ｎ−ジメチルホルムアミド、Ｎ，Ｎ−ジエチルホルムアミド、Ｎ，Ｎ−ジエチルアセトアミド、Ｎ−メチルプロピオンアミド、ジメチルスルホキシド、γ−ブチルラクトン、ジメチルイミダゾリジノン、テトラメチルフォースフォリックアミド及びエチルセロソルブアセテートで構成される群から選択されるものを使用してもよく、選択的にこれらのうち２種類以上の混合溶媒を使用してもよい。
【００９６】
本発明の絶縁層組成物は、必要に応じて充填剤、軟化剤、可塑剤、潤滑剤、静電気防止剤、着色剤、酸化防止剤、熱安定剤、光安定剤及びＵＶ吸収剤のような一つ以上の添加剤をさらに含むことができる。充填剤は、例えば、エポキシ樹脂粉末、メラミン樹脂粉末、尿素樹脂粉末、ベンゾグアナミン樹脂粉末及びスチレン樹脂のような有機充填剤と、シリカ、アルミナ、酸化チタン、ジルコニア、カオリン、炭酸カルシウム及びリン酸カルシウムのような無機充填剤を含む。
【００９７】
本発明は、また、前記絶縁層組成物を絶縁材料として含む基板を提供することができる。本発明による絶縁層組成物は有／無機ハイブリッド構造の複合材料であって、熱的、機械的及び電気的特性に優れ、基板としてその活用性が高い。
【００９８】
また、前記絶縁材料は、前記絶縁層組成物を織りガラス繊維に含浸したプリプレグ形態であったり、または前記絶縁層組成物をビルドアップフィルム自体に製造して絶縁材料として使用することができる。
【００９９】
図９では本発明による絶縁層組成物を含浸する工程概念図を示しているが、これを参照すると、先ず可溶性熱硬化性液晶オリゴマー樹脂と酸化グラフェン及びアルコキシド金属化合物を混合して絶縁層組成物を製造する。
【０１００】
その後、これを適した補強材に含浸してプリプレグを製造する。この際に用いられる補強材は特に制限されず、例えば織りガラス繊維（ｗｏｖｅｎ  ｇｌａｓｓ  ｃｌｏｔｈ）、織りアルミナガラス繊維、ガラス繊維布、セルロース布、織りカーボン繊維、及び高分子織物などが挙げられる。また、補強材に基板形成用組成物を含浸する方法としてはディップコーティング法、ロールコーティング法などがあり、その他の通常的な含浸方法を使用することができる。
【０１０１】
その後、前記プリプレグを適した温度と時間で乾燥して、銅箔などとレイアップ（ｌａｙ  ｕｐ）して硬化し、シート（ｓｈｅｅｔ）状に製造して使用することができる。
【０１０２】
また、本発明による絶縁層組成物は、銅箔との接着強度が高く、耐熱性、低膨張性、機械的特性に優れるため、優れたパッケージング材料として用いられることができる。絶縁層組成物は基板に成形されたり、含浸またはコーティング用ワニスを形成することができる。前記組成物はプリント回路基板、多層基板の各層、銅箔集層物（例えば、ＲＣＣ、ＣＣＬ）、ＴＡＢ用フィルムに適用することができ、前記絶縁層組成物の用途はこれに限定されない。
【０１０３】
実施例１
図９の過程に従って、コンデンサ及び攪拌機を装着した１００ｍｌフラスコに、該当アミノフェノール（ａｍｉｎｏｐｈｅｎｏｌ）、イソプタル酸（ｉｓｏｐｈｔｈａｌｉｃ  ａｃｉｄ）、ナフトエ酸（ｎａｐｈｔｈｏｉｃ  ａｃｉｄ）、ヒドロキシ安息香酸（ｈｙｄｒｏｘｙｂｅｎｚｏｉｃ  ａｃｉｄ）、ナドイミド安息香酸（ｎａｄｉｍｉｄｅ  ｂｅｎｚｏｉｃ  ａｃｉｄ）をモル分子比＝２：１：２：２：２の範囲で混合反応して製造された前記化学式５の構造を有する可溶性熱硬化性液晶オリゴマー（数平均分子量７５００〜９０００）１００ｇ及びＮ−メチル−２−ピロリドン（ＮＭＰ）２５ｇを入れて、９０℃まで徐々に温度を上げながら攪拌して可溶性熱硬化性液晶オリゴマーを溶解した。
【０１０４】
その後、アルコキシド金属化合物としてトリメトキシビニルシラン（Ｔｒｉｍｅｔｈｏｘｙｖｉｎｙｌ  ｓｉｌａｎｅ）とテトラエチルオルトシルリケート（Ｔｅｔｒａｅｔｈｙｌ  ｏｒｔｈｏｓｉｌｉｃａｔｅ）をモル分子比＝１：５になるように混合して前記可溶性熱硬化性液晶オリゴマーに対して３０重量部で添加した。
【０１０５】
また、前記可溶性熱硬化性液晶オリゴマーとアルコキシド金属化合物に対して酸化グラフェン（炭素／酸素ｒａｔｉｏ＝１１〜２０）２重量部を添加、攪拌して絶縁層組成物を製造した。
【０１０６】
前記絶縁層組成物を織りガラス繊維（１０８０  ｇｌａｓｓ  ｆｉｂｅｒ）に含浸してプリプレグを製造した。
【０１０７】
参照例
市販のプリプレグ（斗山電子１０８０  ｇｌａｓｓ  ｆｉｂｅｒ）を参照例（ｒｅｆｅｒｅｎｃｅ）として使用した。
【０１０８】
比較例１
実施例１の可溶性熱硬化性液晶オリゴマーのみを織りガラス繊維に含浸してプリプレグを製造し、比較例１として使用した。
【０１０９】
比較例２
実施例１で、可溶性熱硬化性液晶オリゴマーとアルコキシド金属化合物のみからなる絶縁層組成物を織りガラス繊維に含浸してプリプレグを製造し、比較例２として使用した。
【０１１０】
試験例１
前記実施例１、参照例、比較例１〜２で製造されたプリプレグを圧縮した後、フィルム状に取得して、ＴＡ社ＴＭＡ  Ｑ４００を利用して熱的特性と、熱膨張係数（ＣＴＥ）を測定してその結果を下記表１と図１０に示した。測定時に窒素をパージした状態で昇温速度を１０℃／ｍｉｎで測定した。低温熱膨張係数は５０〜１００℃を区間に設定して求めた平均値である。
【０１１１】
【表１】
2013091791.tif 000016
【０１１２】
前記表１の結果のように、市販の材料（参照例）の熱膨張係数である１５μｍ／℃に比べ可溶性熱硬化性液晶オリゴマーのみを含む場合（比較例１）、可溶性熱硬化性液晶オリゴマーとアルコキシド金属化合物を含む場合（比較例２）にも熱膨張係数が多少低くなるが、依然として熱膨張係数の効果的な改善は十分でないことが分かる。
【０１１３】
しかし、可溶性熱硬化性液晶オリゴマー、アルコキシド金属化合物及び酸化グラフェンを全て含む本発明の実施例１は市販の材料に比べて１／２であるが熱膨張係数を低減することができることが確認できる。
【０１１４】
また、ＴＭＡ結果である図１０から確認できるように、本発明の実施例１による絶縁材料の熱的安定性が比較例１、２に比べはるかに優れていることが確認できる。
【０１１５】
従って、本発明による絶縁層組成物は、可溶性熱硬化性液晶オリゴマー、絶縁性酸化グラフェン及びアルコキシド金属酸化物を含み、前記各構成成分が互いに硬化反応あるいは共有結合反応を起こし、酸化グラフェンとポリマー樹脂と金属アルコキシドと有機的に連結された有／無機ハイブリッド構造の複合素材が形成され、このような構造は熱膨張係数を効果的に低減することができる。
【図１】
2013091791.tif 000021
【図２】
2013091791.tif 000022
【図３】
2013091791.tif 000023
【図４】
2013091791.tif 000024
【図５】
2013091791.tif 000025
【図６】
2013091791.tif 000026
【図７】
2013091791.tif 000027
【図８】
2013091791.tif 000028
【図９】
2013091791.tif 000029
【図１０】
2013091791.tif 000030